(57)【要約】【課題】  芳香族成分の生成を抑制し、低級オレフィンを効率よく製造することができると共に、高温水蒸気雰囲気下における耐久性の高いゼオライト系触媒、その製造方法及びこれを用いた低級オレフィンの製造方法を提供する。【解決手段】  本発明の低級オレフィン製造用触媒は、アルカリ土類金属及びリンを担持した結晶性アルミノシリケートであり、アルカリ土類金属及びリンを各々別工程で担持してなることを特徴とし、又、本発明の低級オレフィン製造用触媒の製造方法は、結晶性アルミノシリケートに、アルカリ土類金属及びリンを担持して低級オレフィン製造用触媒を製造する際、アルカリ土類金属とリンを各々別工程で担持することを特徴とし、更に、本発明の低級オレフィンの製造方法は、前記低級オレフィン製造用触媒を用いたことを特徴とする。【選択図】        図１
2010042343.tif 000002
【特許請求の範囲】
【請求項１】
アルカリ土類金属及びリンを担持した結晶性アルミノシリケートであり、アルカリ土類金属及びリンを各々別工程で担持してなることを特徴とする低級オレフィン製造用触媒。
【請求項２】
含浸工程、乾燥工程及び焼成工程を含む工程により、アルカリ土類金属及びリンを結晶性アルミノシリケートに担持してなることを特徴とする請求項１に記載の低級オレフィン製造用触媒。
【請求項３】
結晶性アルミノシリケートがＺＳＭ−５であることを特徴とする請求項1又は２に記載の低級オレフィン製造用触媒。
【請求項４】
アルカリ土類金属を０．１〜２０質量％含有することを特徴とする請求項１〜３のいずれかに記載の低級オレフィン製造用触媒。
【請求項５】
リンを０．１〜２０質量％含有することを特徴とする請求項１〜４のいずれかに記載の低級オレフィン製造用触媒。
【請求項６】
アンモニア昇温脱離スペクトルのピーク面積から計算される脱離温度２３０℃以上におけるアンモニア脱離量（強酸点量）が、未修飾の結晶性アルミノシリケートを１００％として１０〜４０％である請求項１〜５のいずれかに記載の低級オレフィン製造用触媒。
【請求項７】
結晶性アルミノシリケートに、アルカリ土類金属及びリンを担持して低級オレフィン製造用触媒を製造する際、アルカリ土類金属とリンを各々別工程で担持することを特徴とする低級オレフィン製造用触媒の製造方法。
【請求項８】
含浸工程、乾燥工程及び焼成工程を含む工程により、アルカリ土類金属及びリンを結晶性アルミノシリケートに担持することを特徴とする請求項７に記載の低級オレフィン製造用触媒の製造方法。
【請求項９】
請求項１〜６のいずれかに記載の低級オレフィン製造用触媒を用いた低級オレフィンの製造方法。
【請求項１０】
水蒸気の存在下に行う請求項９に記載の低級オレフィンの製造方法。
【発明の詳細な説明】
【技術分野】
【０００１】
本発明は、低級オレフィン製造用触媒、その製造方法及びこれを用いた低級オレフィンの製造方法に関する。更に詳しくは、芳香族成分の生成を抑制し、低級オレフィンを効率よく製造することができると共に、高温水蒸気雰囲気下における耐久性の高いゼオライト系触媒、その製造方法及びこれを用いた低級オレフィンの製造方法に関するものである。
【背景技術】
【０００２】
エチレン、プロピレン等の低級オレフィンは、各種化学品の基礎原料として重要な物質である。従来、これらの低級オレフィンの製造方法としては、エタン、プロパン、ブタン等のガス状炭化水素或いはナフサ等の液状炭化水素を原料とし、外熱式の管状炉内で水蒸気雰囲気下に加熱分解する方法が広く実施されている。しかしながら、この方法では、オレフィン収率を高めるためには８００℃以上の高温が必要であり、そのような温度条件では、オレフィンだけではなく芳香族成分も多く生成することが知られている。この芳香族成分は、加熱分解する方法以外の製造方法により容易に製造できることから、低級オレフィン類を選択的に製造する技術が求めてられている。このため、触媒を用いたオレフィンの製造方法が種々検討されてきており、それらの中でも固体酸、特にゼオライト系触媒を用いた場合は、比較的低温（３５０〜７００℃）で上記原料を分解できるため、この方法について数多くの例が報告されている。
【０００３】
例えば特許文献１では、クラッキング活性の指標であるα値を特定の範囲に制御したＺＳＭ−５（結晶性アルミノシリケート）による低級オレフィンの製造方法が開示されており、又、特許文献２では酸量及びＺＳＭ−５の結晶サイズを特定の範囲に制御したＺＳＭ−５型触媒を用いたナフサの接触分解法が開示されている。しかしながら、これらの方法では芳香族成分（ベンゼン、トルエン、キシレン、以下「ＢＴＸ」と記載する。）が２０〜２５質量％程度生成すると共に、エチレン及びプロピレン収率は３５〜４５質量％程度に留まり、オレフィンを効率的に得ることはできなかった。又、一般にゼオライトを触媒として用いた場合には、高温条件で水蒸気雰囲気にさらされると活性が劣化するという問題があった。
【０００４】
又、特許文献３では、カルシウム及びリンを担持したＺＳＭ−５による、メタノールを原料とした低級オレフィンの製造方法が開示されており、カルシウムとリンを導入することにより低級オレフィンの選択性及び触媒寿命が改善されることが示されている。しかしながら、分子内に酸素原子を含むために比較的温和な条件で接触分解を行うことのできるメタノールを含まない、他の炭化水素原料を用いた場合はより高い温度で接触分解が行われるため、芳香族及びコーク成分が多く生成し、低級オレフィンの選択性及び触媒寿命改善の効果は充分ではなかった。
【０００５】
同様に、アルカリ土類金属とリンを担持した触媒を用いる低級オレフィンの製造方法として、特許文献４及び５等が知られている。特許文献４では、酸化マグネシウム、しゅう酸カルシウム等の非水溶性金属塩とリン酸化合物を含むＺＳＭ−５を触媒としたオレフィンの製造方法が開示されているが、原料転化率が８０質量％以下、エチレン及びプロピレン収率が４０質量％未満と低く、又、特許文献５では、マグネシウムとリンをＺＳＭ−５に担持した触媒を用いたオレフィンの製造方法が開示されているが、原料転化率が７０質量％未満と低く、又、触媒活性の劣化の抑制効果も不充分であった。
【０００６】
更に特許文献６では、マグネシウムとリン又はカルシウムとリンを含有するゼオライトを含む低級オレフィン製造用触媒が開示されており、当該触媒が高温条件で水蒸気雰囲気にさらされた場合においても優れた活性安定性を有することが示されている。しかしながら、その性能はいまだ工業的に満足できるものではなかった。
【０００７】
上記のように、アルカリ土類金属及びリンで担持されたＺＳＭ−５によるオレフィンの製造方法はいくつか開示されているが、その性能はいまだ工業的に満足できるものではなく、更なるオレフィン収率の向上、触媒活性の劣化抑制が望まれていた。
【特許文献１】特表平３−５０４７３７号公報
【特許文献２】特開平６−３４６０６２号公報
【特許文献３】特開昭６１−１５８４８号公報
【特許文献４】米国特許公開２００７／００８２８０９Ａ１号公報
【特許文献５】中国特許公開１４１４０６８号公報
【特許文献６】特開平１１−１９２４３１号公報
【発明の開示】
【発明が解決しようとする課題】
【０００８】
本発明の目的は、芳香族成分の生成を抑制し、低級オレフィンを効率よく製造することができると共に、高温水蒸気雰囲気下における耐久性の高いゼオライト系触媒、その製造方法及びこれを用いた低級オレフィンの製造方法を提供することにある。
【課題を解決するための手段】
【０００９】
本発明者らは、アルカリ土類金属及びリンを担持した従来の触媒の調製法では、前記成分を担持する際に、全ての成分を含むスラリー状の混合液にゼオライトを含浸するなどして、全ての成分が同時に担持されていたことに注目し、前記課題を解決すべく鋭意検討を重ねた結果、ゼオライトにアルカリ土類金属及びリンを担持する際に、各成分を同時に担持するのではなく、各々別工程で担持することにより、芳香族成分の生成を抑制し、低級オレフィンを効率よく製造することができると共に、高温水蒸気雰囲気下における耐久性の高い触媒が得られることを見出し、本発明を完成させた。
【００１０】
即ち、本発明は、前記課題を解決するために以下の手段を提供するものである。
【００１１】
[１] アルカリ土類金属及びリンを担持した結晶性アルミノシリケートであり、アルカリ土類金属及びリンを各々別工程で担持してなることを特徴とする低級オレフィン製造用触媒。
【００１２】
[２] 含浸工程、乾燥工程及び焼成工程を含む工程により、アルカリ土類金属及びリンを結晶性アルミノシリケートに担持してなることを特徴とする[１]に記載の低級オレフィン製造用触媒。
【００１３】
[３] 結晶性アルミノシリケートがＺＳＭ−５であることを特徴とする[１]又は[２]に記載の低級オレフィン製造用触媒。
【００１４】
[４] アルカリ土類金属を０．１〜２０質量％含有することを特徴とする[１]〜[３]のいずれかに記載の低級オレフィン製造用触媒。
【００１５】
[５] リンを０．１〜２０質量％含有することを特徴とする[１]〜[４]のいずれかに記載の低級オレフィン製造用触媒。
【００１６】
[６] アンモニア昇温脱離スペクトルのピーク面積から計算される脱離温度２３０℃以上におけるアンモニア脱離量（強酸点量）が、未修飾の結晶性アルミノシリケートを１００％として１０〜４０％である[１]〜[５]のいずれかに記載の低級オレフィン製造用触媒。
【００１７】
[７] 結晶性アルミノシリケートに、アルカリ土類金属及びリンを担持して低級オレフィン製造用触媒を製造する際、アルカリ土類金属とリンを各々別工程で担持することを特徴とする低級オレフィン製造用触媒の製造方法。
【００１８】
[８] 含浸工程、乾燥工程及び焼成工程を含む工程により、アルカリ土類金属及びリンを結晶性アルミノシリケートに担持することを特徴とする[７]に記載の低級オレフィン製造用触媒の製造方法。
【００１９】
[９] [１]〜[６]のいずれかに記載の低級オレフィン製造用触媒を用いた低級オレフィンの製造方法。
【００２０】
[１０]  水蒸気の存在下に行う[９]に記載の低級オレフィンの製造方法。
【発明の効果】
【００２１】
本発明の低級オレフィン製造用触媒は、芳香族成分の生成を抑制し、低級オレフィンを効率よく製造することができ、更に、高温水蒸気雰囲気下における触媒劣化を抑制することができるので、接触分解反応における低級オレフィン製造用触媒として好適に用いることができる。
【発明を実施するための最良の形態】
【００２２】
本発明の触媒は、結晶性アルミノシリケートを主成分とし、これにアルカリ土類金属及びリンを担持してなる。主成分の結晶性アルミノシリケートしては、ＭＦＩ構造を持つもの、中でもＺＳＭ−５が特に好ましい。この結晶性アルミノシリケートのＳｉＯ２／Ａｌ２Ｏ３モル比は、好ましくは２０〜６００、更に好ましくは２２〜３００、特に好ましくは２５〜１００である。
【００２３】
結晶性アルミノシリケートに担持させるアルカリ土類金属としては、マグネシウム、カルシウム、ストロンチウム、バリウム等を何れも好適に使用することができ、これらの中でも特にマグネシウム、カルシウムが好ましい。アルカリ土類金属はそれぞれを単独で使用しても、又、２種以上を混合してもよい。アルカリ土類金属の含有量は、本発明の触媒に対し元素換算で、好ましくは０．１〜２０質量％、更に好ましくは０．２〜１５質量％、特に好ましくは０．５〜１０質量％である。
【００２４】
リンの含有量は、本発明の触媒に対し元素換算で、好ましくは０．１〜２０質量％、更に好ましくは１〜１５質量％、特に好ましくは１．５〜１０質量％である
【００２５】
本発明の触媒は、アルカリ土類金属とリンとを結晶性アルミノシリケートに担持する際、当該各成分を別工程で担持することにより得られる。ここで、アルカリ土類金属とリンを担持する順序に特に制限はなく、アルカリ土類金属を担持した後にリンを担持してもよいし、リンを担持した後にアルカリ土類金属を担持してもよい。
【００２６】
アルカリ土類金属を担持する方法としては、アルカリ土類金属の種々の塩、例えば酢酸塩、硝酸塩、ハロゲン化物、硫酸塩、炭酸塩或いはアルコキシド、アセチルアセトナート等を溶解させた水、エタノール等の溶液に、例えばプロトン型の結晶性アルミノシリケートを含浸し、乾燥、焼成する方法を挙げることができる。
【００２７】
リンを担持する方法としては、例えばリン酸やリン酸二水素アンモニウム、リン酸水素二アンモニウム等のリン化合物を溶解させた水、エタノール等の溶液に、例えばプロトン型の結晶性アルミノシリケートを含浸し、乾燥、焼成する方法をあげることができる。
【００２８】
触媒調製の一例を挙げると、まずアルカリ土類金属水溶液に結晶性アルミノシリケートを含浸し、乾燥、焼成した後に、改めてリン水溶液に結晶性アルミノシリケートを含浸し、乾燥、焼成といった手順で触媒を製造することができる。この際の含浸方法については、蒸発乾固法、インシピエントウェットネス法、pore  fillinｇ法など通常の含浸法を用いることができる。含浸時間は通常０．５〜２時間程度であり、乾燥温度は通常８０〜２００℃であり、焼成温度は通常４００〜８００℃であり、焼成時間は通常１〜１２時間程度である。
【００２９】
又、本発明の触媒は、結晶性アルミノシリケート及びアルカリ土類金属、リンの他に、アルカリ金属、遷移金属、貴金属、ハロゲン等を含んでいても良い。更に、本発明の触媒はシリカ、アルミナ、石英砂等で希釈して使用することも可能である。
【００３０】
このようにして得られた本発明の触媒は、接触分解反応による低級オレフィンの製造において、芳香族成分の生成を抑制し、低級オレフィンを効率よく製造することができると共に、高温水蒸気雰囲気下における触媒活性を抑制することが可能であり、種々の炭化水素を原料とする低級オレフィン製造用触媒として好適に用いることができる。アルカリ土類金属とリンとを各々別工程で担持することで、このような効果が得られる理由は定かではないが、１つには単独で担持することで、各成分が触媒中に均一に担持されるためだと推測される。逆に、アルカリ土類金属とリンを同時に担持すると、これらの成分を含む混合溶液中で不溶性の複合塩が形成されてスラリー状となり、触媒中に均一に担持されないのではないかと推測される。
【００３１】
本発明の触媒は、未修飾の結晶性アルミノシリケートと比較して、固体酸としての酸点の量が大きく減少するが、触媒活性が低下するわけではなく、強い酸強度を有する酸点が適度に低減されていると考えられる。このため、本発明の触媒を用いた接触分解反応では、強い酸強度を有する酸点による副反応が抑制され、触媒を長期間高活性に維持し、高選択率、高収量で低級オレフィンを製造することができる。酸点の量は、当業者に周知の固体酸性測定装置によって確認することができ、アンモニア昇温脱離法（ＮＨ３−ＴＰＤ）により好適に測定することができる。本発明においては、アンモニア昇温脱離スペクトルのピーク面積から計算される脱離温度２３０℃以上におけるアンモニア脱離量（強酸点量）が、未修飾の結晶性アルミノシリケートを１００％として、１０〜４０％の範囲であることが好ましく、１５〜３５％の範囲であることがより好ましい。
【００３２】
本発明の触媒を用いた接触分解反応による低級オレフィンの製造において、炭化水素原料としては、常温、常圧でガス状又は液状の炭化水素や、メタノールやエタノール、ジメチルエーテルといった含酸素化合物が使用できる。一般的には、炭素数２〜３０、好ましくは炭素数４〜１０のパラフィン類又はこれを主成分とする炭化水素原料が用いられ、このような炭化水素原料としては、例えば、エタン、プロパン、ブタン、ペンタン、ヘキサン等のパラフィン類、或いは、ナフサ、軽油等の軽質炭化水素留分を挙げることができる。又、炭化水素原料は飽和炭化水素に限定されるものではなく、不飽和結合を有する成分を含有するものでも使用でき、更に、芳香族成分が含まれていてもよい。
【００３３】
上記接触分解反応は、固定床、流動床等の形式の反応器を使用し、上記本発明の触媒を充填した触媒層へ炭化水素原料を供給することにより行われる。このとき炭化水素原料は窒素、水素、ヘリウム、或いは水蒸気等で希釈されていてもよい。これらの希釈剤の中でも特に水蒸気は、コーク成分の生成を抑制し、触媒の活性を保つ効果があり好ましい。水蒸気の供給量は原料炭化水素に対して質量比で０．１〜１、好ましくは０．３〜０．７である。反応温度は通常３５０〜７８０℃、好ましくは５００〜７５０℃、更に好ましくは６００〜７００℃の範囲である。７８０℃を越える温度でも実施はできるが、メタン及びコーク成分の生成が急増し、又、３５０℃未満では充分な活性が得られないため、１回通過あたりのオレフィン収量が少なくなる。
【実施例】
【００３４】
以下に、本発明について実施例を挙げて更に詳細に説明するが、本発明はこれらの実施例に限定されるものではない。
【００３５】
実施例１
(１)触媒調製
粉末状のプロトン型ＺＳＭ−５アルミノシリケート（ＳｉＯ２／Ａｌ２Ｏ３モル比＝４０）１０ｇを、酢酸カルシウム溶液｛６．３４ｇの酢酸カルシウム一水和物（特級）をイオン交換水１００ｇに溶解したもの｝に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。この焼成物をリン酸二水素アンモニウム水溶液｛４．１４ｇのリン酸二水素アンモニウム（一級）をイオン交換水１００ｇに溶解したもの｝に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。得られた白色固体を１０〜１４ｍｅｓｈ(１．２〜１．７ｍｍ)に成形したものを触媒とした。調製した触媒中のＣａ、Ｐ濃度をＩＣＰ−ＭＳにより測定したところ、それぞれ元素換算で９．７質量％、７．２質量％であった。
【００３６】
又、この触媒の走査型電子顕微鏡画像を図１に、アンモニア昇温脱離法（ＮＨ３−ＴＰＤ）によるアンモニア昇温脱離スペクトルの測定結果を図３に示す。アンモニア昇温脱離スペクトルのピーク面積から計算されるアンモニア脱離量（即ち、酸点の量）の総量は、未修飾のＺＳＭ−５を１００％として２６．８％であり、特に、脱離温度２３０℃以上の強い酸点に相当するアンモニアの脱離量は、未修飾のＺＳＭ−５を１００％として１９．２％であった。
【００３７】
(２)反応評価
得られた触媒２．２ｇを内径１０ｍｍのステンレス反応管（ＳＵＳ３１６製）に触媒層の長さが４０ｍｍとなるように充填した。触媒層の上下には石英砂を充填した。このリアクターに窒素を流しながら触媒層の温度を６５０℃まで昇温し、原料としてｎ−ヘキサン（特級）を８ｇ／ｈｒ、窒素を１０ｍｌ／ｍｉｎ、水蒸気を４ｇ／ｈｒの流量で供給し、ｎ−ヘキサンの接触分解反応を行った。反応生成物の分析をガスクロマトグラフィーによって行い、生成物収率及び原料転化率を次式により算出した。
【００３８】
生成物収率（Ｃ−ｍｏｌ％）＝（各成分炭素基準ｍｏｌ数／供給原料炭素基準ｍｏｌ数）×１００
原料転化率（質量％）＝（１−未反応原料質量／供給原料質量）×１００
【００３９】
原料供給開始後６時間後の生成物収率及び原料転化率を表１(スチーミング処理前の欄)に示す。
【００４０】
（３）耐水熱安定性評価
次に、触媒の耐水熱安定性を評価した。即ち、得られた触媒５ｇを石英管に充填し、水蒸気供給量１０ｇ／ｈｒ、窒素流量１０ｍｌ／ｍｉｎ、７００℃で４０時間スチーミング処理を行い、処理後の触媒について上記(２)反応評価と同じ条件で反応評価を行った。反応開始６時間後の結果を表１(スチーミング処理後の欄)に示す。
【００４１】
実施例２
粉末状のプロトン型ＺＳＭ−５アルミノシリケート（ＳｉＯ２／Ａｌ２Ｏ３モル比=４０）１０ｇを、酢酸カルシウム溶液（１５．４ｇの酢酸カルシウム一水和物をイオン交換水１００ｇに溶解したもの）に含浸し、４０℃で１時間攪拌した。生成したスラリーを減圧濾過し、イオン交換水で洗浄後、空気中、１２０℃で１２時間乾燥した後、マッフル炉で４時間かけて６００℃まで昇温し、６００℃で５時間焼成した。この焼成物をリン酸水素二アンモニウム溶液（２２．９ｇのリン酸水素二アンモニウム（特級）をイオン交換水１００ｇに溶解したもの）に含浸し、４０℃で１時間攪拌した。生成したスラリーを減圧濾過し、イオン交換水で洗浄後、空気中、１２０℃で１２時間乾燥した後、マッフル炉で４時間かけて６００℃まで昇温し、６００℃で５時間焼成した。得られた白色固体を１０〜１４ｍｅｓｈ(１．２〜１．７ｍｍ)に成形したものを触媒とした。調製した触媒中のＣａ、Ｐ濃度をＩＣＰ−ＭＳにより測定したところ、それぞれ元素換算で１．２質量％、２．２質量％であった。
【００４２】
又、アンモニア昇温脱離法（ＮＨ３−ＴＰＤ）によるアンモニア昇温脱離スペクトルの測定結果を図４に示す。アンモニア昇温脱離スペクトルのピーク面積から計算されるアンモニア脱離量（即ち、酸点の量）の総量は、未修飾のＺＳＭ−５を１００％として２８．８％であり、特に、脱離温度２３０℃以上の強い酸点に相当するアンモニアの脱離量は、未修飾のＺＳＭ−５を１００％として２０．８％であった。
【００４３】
得られた触媒を用いて、実施例１と同様の方法で上記(２)反応評価及び（３）耐水熱安定性評価を行った。結果を表１に示す。
【００４４】
比較例１
９０℃の温浴上にて、酢酸カルシウム溶液｛６．３４ｇの酢酸カルシウム一水和物（特級）をイオン交換水３００ｇに溶解したもの｝とリン酸二水素アンモニウム溶液｛４．１４ｇのリン酸二水素アンモニウム（一級）をイオン交換水３００ｇに溶解したもの｝を混合し、スラリー状の混合溶液を得た。この混合溶液に、粉末状のプロトン型ＺＳＭ−５アルミノシリケート（ＳｉＯ２／Ａｌ２Ｏ３モル比＝４０）１０ｇを加え、４０℃で１時間攪拌した。生成したスラリーを減圧濾過し、イオン交換水で洗浄後、空気中、１２０℃で１２時間乾燥した後、マッフル炉で４時間かけて６００℃まで昇温し、６００℃で５時間焼成した。得られた白色固体を１０〜１４ｍｅｓｈ(１．２〜１．７ｍｍ)に成形したものを触媒とした。調製した触媒中のＣａ、Ｐ濃度をＩＣＰ−ＭＳにより測定したところ、それぞれ元素換算で８．９質量％、４．６質量％であった。
【００４５】
又、この触媒の走査型電子顕微鏡画像を図２に、アンモニア昇温脱離法（ＮＨ３−ＴＰＤ）によるアンモニア昇温脱離スペクトルの測定結果を図５に示す。アンモニア昇温脱離スペクトルのピーク面積から計算されるアンモニア脱離量（即ち、酸点の量）の総量は、未修飾のＺＳＭ−５を１００％として４９．９％であり、脱離温度２３０℃以上の強い酸点に相当するアンモニアの脱離量は、未修飾のＺＳＭ−５を１００％として４３．７％であった。
【００４６】
得られた触媒を用いて、実施例１と同様の方法で上記(２)反応評価及び（３）耐水熱安定性評価を行った。結果を表１に示す。
【００４７】
【表１】
2010042343.tif 000003
【００４８】
表１から明らかなように、カルシウムとリンを別工程で担持した実施例１，２の触媒では、スチーミング処理後の場合の触媒活性が、カルシウムとリンを同時に担持した比較例１に比べ、著しく高く維持されていることがわかる。又、スチーミング処理前においても、比較例１の触媒と比べて、実施例１，２の触媒は、より高いエチレン及びプロピレン（Ｃ２＋Ｃ３）収率とより低い芳香族成分収率（ＢＴＸ）を示しており、低級オレフィンの選択性において優位であることがわかる。
【００４９】
又、図１及び図２から明らかなように、実施例１の触媒の走査型電子顕微鏡画像では、結晶性アルミノシリケートに由来する触媒粒子のみが観察されたのに対し、比較例１の触媒の走査型電子顕微鏡画像には、結晶性アルミノシリケート以外の針状結晶が存在しており、Ｃａ、Ｐが均一に担持されていないことがわかる。
【００５０】
更に、図３〜５から明らかなように、未修飾のＺＳＭ−５及び同一工程で担持した比較例１の触媒は、アンモニア昇温脱離スペクトルにおいて１７５〜１８０℃付近と３４０〜３４５℃付近にピークを持つ二峰性のスペクトルを示しているのに対し、実施例１及び２の触媒は１７０℃〜３５０℃に幅広いピークを有し、未修飾のＺＳＭ−５及び同一工程で担持した比較例１の触媒と比べると、全体的にアンモニア脱離量（即ち、酸点の量）が低下しており、特に脱離温度２３０℃以上の強い酸強度を示す脱離ピークが著しく減少している。これは、リンとアルカリ土類金属を別工程で担持することにより、アルカリ土類金属がＺＳＭ−５に均一に取り込まれ、強い強酸度を有する酸点を適度に低減させていることを示している。このため、本発明の触媒を用いた接触分解反応では、強い酸強度を有する酸点による副反応が抑制され、触媒を長期間高活性に維持し、高選択率、高収量で低級オレフィンを製造することができると考えられる。尚、図３〜５において、高いアンモニア脱離量を示すカーブが未修飾のＺＳＭ−５を、より低いアンモニア脱離量を示すカーブが実施例及び比較例の触媒に関する結果を示している。
【００５１】
実施例３
粉末状のプロトン型ＺＳＭ−５アルミノシリケート（ＳｉＯ２／Ａｌ２Ｏ３モル比=４０）１０ｇを、酢酸カルシウム溶液（０．７１ｇの酢酸カルシウム一水和物をイオン交換水１００ｇに溶解したもの）に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。この焼成物をリン酸水素二アンモニウム溶液｛０．９５ｇのリン酸水素二アンモニウム（特級）をイオン交換水１００ｇに溶解したもの｝に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。得られた白色固体を１０〜１４ｍｅｓｈ(１．２〜１．７ｍｍ)に成形したものを触媒とした。調製した触媒中のカルシウム、リン濃度をＩＣＰ−ＭＳにより測定したところ、それぞれ元素換算で１．３質量％、１．９質量％であった。この触媒を用いて、実施例１と同様の方法で上記(２)反応評価を行った。原料供給開始後１１時間後の反応結果を表２に示す。
【００５２】
実施例４
使用したプロトン型ＺＳＭ−５アルミノシリケートのＳｉＯ２／Ａｌ２Ｏ３モル比を２７に変更した以外は実施例３と同様に触媒調製を行った。調製した触媒中のカルシウム、リン濃度をＩＣＰ−ＭＳにより測定したところ、それぞれ元素換算で１．３質量％、１．７質量％であった。この触媒を用いて、実施例１と同様の方法で上記(２)反応評価を行った。原料供給開始後１０時間後の結果を２に示す。
【００５３】
実施例５
使用したプロトン型ＺＳＭ−５アルミノシリケートのＳｉＯ２／Ａｌ２Ｏ３モル比を７０に変更した以外は実施例３と同様に触媒調製を行った。調製した触媒中のカルシウム、リン濃度をＩＣＰ−ＭＳにより測定したところ、それぞれ元素換算で１．４質量％、１．８質量％であった。この触媒を用いて、実施例１と同様の方法で上記(２)反応評価を行った。原料供給開始後１０時間後の結果を表２に示す。
【００５４】
【表２】
2010042343.tif 000004
【００５５】
表２から分かるように、実施例３〜５の触媒は、高いエチレン及びプロピレン（Ｃ２＋Ｃ３）収率とよりと低い芳香族成分収率（ＢＴＸ）を示しており、低級オレフィンの選択性において優位であることがわかる。
【００５６】
実施例６
粉末状のプロトン型ＺＳＭ−５アルミノシリケート（ＳｉＯ２／Ａｌ２Ｏ３モル比＝４０）１０ｇを、リン酸水素二アンモニウム溶液（０．９５ｇのリン酸水素二アンモニウム（特級）をイオン交換水１００ｇに溶解したもの）に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。この焼成物を酢酸カルシウム溶液｛０．７１ｇの酢酸カルシウム一水和物（特級）をイオン交換水１００ｇに溶解したもの｝に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。得られた白色固体を１０〜１４ｍｅｓｈ(１．２〜１．７ｍｍ)に成形したものを触媒とした。調製した触媒中のカルシウム、リン濃度をＩＣＰ−ＭＳにより測定したところ、それぞれ元素換算で１．３質量％、１．９質量％であった。この触媒を用いて、実施例１と同様の方法で上記(２)反応評価を行った。原料供給開始後１１時間後の結果を表３に示す。
【００５７】
【表３】
2010042343.tif 000005
【００５８】
表３の結果から分かるように、アルカリ土類金属とリンによる修飾の順番は触媒の活性に影響を与えないことが分かる。
【００５９】
実施例７
粉末状のプロトン型ＺＳＭ−５アルミノシリケート（ＳｉＯ２／Ａｌ２Ｏ３モル比＝４０）５．０ｇを、硝酸マグネシウム水溶液（１．０３ｇの硝酸マグネシウム六水和物をイオン交換水５０ｇに溶解したもの）に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。この焼成物をリン酸水素二アンモニウム水溶液｛０．５４ｇのリン酸水素二アンモニウム（特級）をイオン交換水５０ｇに溶解したもの｝に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。得られた白色固体を１０〜１４ｍｅｓｈ(１．２〜１．７ｍｍ)に成形したものを触媒とした。調製した触媒中のマグネシウム、リン濃度をＩＣＰ−ＭＳにより測定したところ、それぞれ元素換算で１．６質量％、２．５質量％であった。この触媒０．５ｇを内径１０ｍｍの石英ガラス製反応管に充填した。このリアクターに窒素を流しながら触媒層の温度を６５０℃まで昇温し、原料としてｎ−ヘキサンを２．１５ｇ／ｈｒ、窒素を３ｍｌ／ｍｉｎ、及び、水蒸気を１．２９ｇ／ｈｒの流量で供給し、ｎ−ヘキサンの接触分解反応を行った。原料供給開始後５時間後の結果を表４に示す。
【００６０】
実施例８
粉末状のプロトン型ＺＳＭ−５アルミノシリケート（ＳｉＯ２／Ａｌ２Ｏ３モル比＝４０）５．０ｇを、酢酸ストロンチウム水溶液（０．８６ｇの酢酸ストロンチウム０．５水和物をイオン交換水５０ｇに溶解したもの）に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。この焼成物をリン酸水素二アンモニウム水溶液｛０．５３ｇのリン酸水素二アンモニウム（特級）をイオン交換水５０ｇに溶解したもの｝に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。得られた白色固体を１０〜１４ｍｅｓｈ(１．２〜１．７ｍｍ)に成形したものを触媒とした。調製した触媒中のストロンチウム、リン濃度をＩＣＰ−ＭＳにより測定したところ、それぞれ元素換算で５．7質量％、２．５質量％であった。この触媒を用いて、実施例７と同様の方法で反応評価を行った。原料供給開始後５時間後の結果を表４に示す。
【００６１】
実施例９
粉末状のプロトン型ＺＳＭ−５アルミノシリケート（ＳｉＯ２／Ａｌ２Ｏ３モル比＝４０）１０．０ｇを、酢酸バリウム水溶液｛１．０２ｇの酢酸バリウム（特級）をイオン交換水１００ｇに溶解したもの｝に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。この焼成物をリン酸水素二アンモニウム水溶液｛０．９５ｇのリン酸水素二アンモニウム（特級）をイオン交換水１００ｇに溶解したもの｝に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。得られた白色固体を１０〜１４ｍｅｓｈ(１．２〜１．７ｍｍ)に成形したものを触媒とした。調製した触媒中のバリウム、リン濃度をＩＣＰ−ＭＳにより測定したところ、それぞれ元素換算で４．４質量％、１．９質量％であった。この触媒を用いて、実施例７と同様の方法で反応評価を行った。原料供給開始後５時間後の結果を表４に示す。
【００６２】
実施例１０
粉末状のプロトン型ＺＳＭ−５アルミノシリケート（ＳｉＯ２／Ａｌ２Ｏ３モル比＝４０）５．０ｇを、酢酸カルシウム水溶液（１．４１ｇの酢酸カルシウム一水和物をイオン交換水５０ｇに溶解したもの）に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。この焼成物をリン酸水素二アンモニウム水溶液｛１．０６ｇのリン酸水素二アンモニウム（特級）をイオン交換水５０ｇに溶解したもの｝に含浸し、４０℃で１時間攪拌した。生成したスラリーを減圧下４０〜６０℃で攪拌しながら約１時間かけて水分を蒸発させ、白色の粉末を得た。得られた粉末を空気中、１２０℃、１２時間乾燥した後、マッフル炉で４時間かけて６００℃まで昇温し、６００℃で５時間焼成した。得られた白色固体を１０〜１４ｍｅｓｈ(１．２〜１．７ｍｍ)に成形したものを触媒とした。調製した触媒中のカルシウム、リン濃度をＩＣＰ−ＭＳにより測定したところ、それぞれ元素換算で５．２質量％、５．０質量％であった。この触媒を用いて、実施例７と同様の方法で反応評価を行った。原料供給開始後５時間後の結果を表４に示す。
【００６３】
【表４】
2010042343.tif 000006
【００６４】
表４から分かるように、アルカリ土類金属の種類を変更しても、本発明の触媒ではエチレン及びプロピレン（Ｃ２＋Ｃ３）収率が高く、転化率も高いまま維持されている。
【００６５】
実施例１１
酢酸カルシウム一水和物の量を２．２２ｇに、リン酸水素二アンモニウムの量を１．５９ｇに変えた以外は実施例１０と同様の操作を行い、触媒を得た。調製した触媒中のカルシウム、リン濃度をＩＣＰ−ＭＳにより測定したところ、それぞれ元素換算で７．８質量％、７．５質量％であった。この触媒を用いて、実施例７と同様の方法で反応評価を行った。原料供給開始後５時間後の結果結果を表５に示す。
【００６６】
実施例１２
酢酸カルシウム一水和物の量を２．８２ｇに、リン酸水素二アンモニウムの量を２．１２ｇに変えた以外は実施例１０と同様の操作を行い、触媒を得た。調製した触媒中のＣａ、Ｐ濃度をＩＣＰ−ＭＳにより測定したところ、それぞれ元素換算で１０．４質量％、１０質量％であった。この触媒を用いて、実施例７と同様の方法で反応評価を行った。原料供給開始後５時間後の結果を表５に示す。
【００６７】
【表５】
2010042343.tif 000007
【００６８】
表５から分かるように、アルカリ土類金属及びリンの量を変更しても、本発明の触媒でエチレン及びプロピレン（Ｃ２＋Ｃ３）収率が高く、転化率も高いまま維持されている。
【００６９】
実施例１３
実施例５において得られた触媒を用い、原料を表６のような組成のモデルナフサに変えた以外は実施例３と同様に反応評価を行った。結果を表７に示す。
【００７０】
【表６】
2010042343.tif 000008
【００７１】
実施例１４
実施例５において得られた触媒を用い、原料を１−ヘキセンに変えた以外は実施例３と同様に反応評価を行った。結果を表７に示す。
【００７２】
実施例１５
使用した結晶性アルミノシリケートのＳｉＯ２／Ａｌ２Ｏ３モル比を３００に変更した以外は実施例３と同様に触媒調製を行った。調製した触媒中のカルシウム、リン濃度をＩＣＰ−ＭＳにより測定したところ、それぞれ元素換算で１．５質量％、２．１質量％であった。この触媒２．３ｇを内径１０ｍｍのステンレス反応管（ＳＵＳ３１６製）に触媒層の長さが４０ｍｍとなるように充填した。触媒層の上下には石英砂を充填した。このリアクターに窒素を流しながら触媒層の温度を５００℃まで昇温した後、原料としてメタノール８ｇ／ｈｒ、窒素を３ｍｌ／ｍｉｎの流量で供給し、メタノールの接触分解反応を行った。結果を表７に示す。
【００７３】
【表７】
2010042343.tif 000009
【００７４】
表７における実施例１３及び実施例１４の結果から分かるように、炭化水素原料の種類を変更しても、本発明の触媒ではエチレン及びプロピレン（Ｃ２＋Ｃ３）収率が高く、転化率も高いまま維持される。又、実施例１５の結果から分かるように、本発明の触媒は含酸素化合物を炭化水素原料とする接触分解反応にも使用することができる。
【図面の簡単な説明】
【００７５】
【図１】実施例１において得られた触媒の走査型電子顕微鏡画像である。
【００７６】
【図２】比較例１において得られた触媒の走査型電子顕微鏡画像である。
【００７７】
【図３】実施例１において得られた触媒及び未修飾のＺＳＭ−５のアンモニア昇温脱離スペクトルである。
【００７８】
【図４】実施例２において得られた触媒及び未修飾のＺＳＭ−５のアンモニア昇温脱離スペクトルである。
【００７９】
【図５】比較例１において得られた触媒及び未修飾のＺＳＭ−５のアンモニア昇温脱離スペクトルである。
【図１】
2010042343.tif 000010
【図２】
2010042343.tif 000011
【図３】
2010042343.tif 000012
【図４】
2010042343.tif 000013
【図５】
2010042343.tif 000014